(57)【要約】  本発明は、調整可能な反射色および透過率を有する透明基板上の焼入れ可能なソーラーコントロール層系、およびその製造方法に関する。本発明の課題は、様々な熱処理が可能で、且つその際に化学的および機械的耐久性を維持しつつ目に見えるカラーシフトがない、真空コーティングによってガラス上に形成できる遮光層系の製造であり、これは誘電基板Ｓ０をコーティングするための焼入れ可能で可視光線反射性と吸収性がある層系によって解決され、本層系は、基板Ｓ０上に次の順序で、少なくとも１つの透明な高屈折率誘電体層Ｓ２、１つの機能性金属反射および吸収層Ｓ４、および１つの透明な高屈折率誘電体層Ｓ６を含む。本発明によるソーラーコントロール層系は、反射色および透過率の調整を可能にする。【特許請求の範囲】
【請求項１】
誘電基板Ｓ０をコーティングするための焼入れ可能で可視光線反射性と吸収性を有する層系であって、前記基板Ｓ０上に次の順序で、少なくとも１つの透明な高屈折率誘電体層Ｓ２、１つの機能性金属反射および吸収層Ｓ４、および１つの透明な高屈折率誘電体層Ｓ６を含む前記層系。
【請求項２】
前記層Ｓ２とＳ６の少なくとも１つの屈折率が、５５０ｎｍの波長の光では、２．０〜２．５であることを特徴とする、請求項１に記載の層系。
【請求項３】
前記層Ｓ２が金属、半導体、又は半導体合金の酸化物又は窒化物からなることを特徴とする、請求項１又は２に記載の層系。
【請求項４】
前記層Ｓ６がケイ素を含むことを特徴とする、請求項１〜３のいずれか一項に記載の層系。
【請求項５】
前記層Ｓ２とＳ６のうちの少なくとも１つが、異なる材料の少なくとも２つの部分層からなることを特徴とする、請求項１〜４のいずれか一項に記載の層系。
【請求項６】
前記層Ｓ２とＳ６のうちの少なくとも１つが、金属、半導体、又は半導体合金の酸化物又は窒化物を含むことを特徴とする、請求項１〜５のいずれか一項に記載の層系。
【請求項７】
前記層Ｓ２とＳ６のうちの少なくとも１つが、ＳｎＯ２又はＳｉ３Ｎ４を含むことを特徴とする、請求項１〜６のいずれか一項に記載の層系。
【請求項８】
前記層Ｓ４が、クロム又はクロム化合物、例えば、ＣｒＮｘからなることを特徴とする、請求項１〜７のいずれか一項に記載の層系。
【請求項９】
前記層Ｓ４が、チタン又はチタン化合物、例えば、ＴｉＮｘからなることを特徴とする、請求項１〜８のいずれか一項に記載の層系。
【請求項１０】
前記層Ｓ４が、ＮｉＣｒ又はＮｉＣｒ化合物からなることを特徴とする、請求項１〜９のいずれか一項に記載の層系。
【請求項１１】
前記基板Ｓ０と前記層Ｓ２との間に、透明な中〜低屈折率の誘電バリアおよび／又は接着層Ｓ１が配置されていることを特徴とする、請求項１〜１０のいずれか一項に記載の層系。
【請求項１２】
前記層Ｓ１の屈折率が、５５０ｎｍの波長の光のとき、１．６０〜１．７５であることを特徴とする、請求項１〜１１のいずれか一項に記載の層系。
【請求項１３】
前記層Ｓ６の上に、透明な中〜低屈折率の誘電バリアおよび／又は接着層Ｓ７が配置されていることを特徴とする、請求項１〜１２のいずれか一項に記載の層系。
【請求項１４】
前記層Ｓ７の屈折率が、５５０ｎｍの波長の光のとき、１．６０〜１．８５であることを特徴とする、請求項１〜１３のいずれか一項に記載の層系。
【請求項１５】
前記層Ｓ１とＳ７のうちの少なくとも１つが、金属、半導体、又は半導体合金の酸窒化物を含むことを特徴とする、請求項１〜１４のいずれか一項に記載の層系。
【請求項１６】
前記層Ｓ２とＳ４との間に遮蔽層Ｓ３が挿入されていることを特徴とする、請求項１〜１５のいずれか一項に記載の層系。
【請求項１７】
前記層Ｓ４とＳ６との間に遮蔽層Ｓ５が挿入されていることを特徴とする、請求項１〜１６のいずれか一項に記載の層系。
【請求項１８】
前記層Ｓ３とＳ５のうちの少なくとも１つが、ＳｉＯｘＮｙ、化学量論組成未満のＮｉＣｒＯｘ又はＮｉＣｒＮｘを含むことを特徴とする、請求項１〜１７のいずれか一項に記載の層系。
【請求項１９】
少なくとも１つの他の金属反射および吸収層が設けられることを特徴とする、請求項１〜１８のいずれか一項に記載の層系。
【請求項２０】
少なくとも１つの他の金属反射および吸収層が、クロム又はチタンを含むことを特徴とする、請求項１〜１９のいずれか一項に記載の層系。
【請求項２１】
少なくとも１つの他の金属反射および吸収層が、窒素を含むことを特徴とする、請求項１〜２０のいずれか一項に記載の層系。
【請求項２２】
少なくとも１つの他の金属反射および吸収層が、濃度勾配のある窒素含有クロム化合物であり、窒素含有量が前記層の少なくとも１つの周縁領域で最大であり、内部に向かって減少することを特徴とする、請求項１〜２１のいずれか一項に記載の層系。
【請求項２３】
少なくとも１つの層がスパッタリングによって形成されることを特徴とする、請求項１〜２２のいずれか一項に記載の層系の製造方法。
【請求項２４】
少なくとも１つの層が、ＤＣ−又はＭＦ−マグネトロンスパッタリングによって形成されることを特徴とする、請求項２３に記載の方法。
【請求項２５】
前記層Ｓ１とＳ７のうちの少なくとも１つが、ＣＶＤ−又はプラズマを用いたＣＶＤ−プロセスによって形成されることを特徴とする、請求項２３又は２４に記載の方法。
【請求項２６】
前記層Ｓ１とＳ７のうちの少なくとも１つが、酸素および／又は窒素を含有する雰囲気中でのケイ素又はケイ素−アルミニウム合金の反応性マグネトロンスパッタリングによって形成されることを特徴とする、請求項２３〜２５のいずれか一項に記載の方法。
【請求項２７】
前記層Ｓ１とＳ７のうちの少なくとも１つが、酸素および／又は窒素を含有するアルゴン雰囲気中でのケイ素又はケイ素−アルミニウム合金の反応性マグネトロンスパッタリングによって形成されることを特徴とする、請求項２３〜２６のいずれか一項に記載の方法。
【請求項２８】
前記層Ｓ１とＳ７のうちの少なくとも１つが、酸素および／又は窒素および／又はアルゴンを含有する雰囲気中でのケイ素又はケイ素−アルミニウム合金の反応性マグネトロンスパッタリングによって、異なる化学量論組成を有する勾配層として形成されることを特徴とする、請求項２３〜２７のいずれか一項に記載の方法。
【発明の詳細な説明】
【技術分野】
【０００１】
本発明は、調整可能な反射色と透過率を有する透明基板上の焼入れ可能なソーラーコントロール層系およびその製造方法に関する。
【背景技術】
【０００２】
このような層系は、ガラス上に真空成膜によって形成され、主に建築で窓やファサードの構成に、および自動車産業で使用される。これらの両使用分野では、層系は化学的耐久性と機械的堅牢性がなければならず、ここで、これらの特性を比較して評価できるように、例えば、５％の塩酸中での煮沸や様々な磨耗試験のような標準化された試験がある。
【０００３】
同時に、層系は、可視光線に対する高い透過性（透過率）、好ましくは約７５％〜８０％の透過率の値と、低μｍの波長域、いわゆる近赤外域の光線に対する高い反射性を有していなければならない。この特殊な波長依存の透過性および反射性は、優先的に遮光に役立つ層系、即ち、公知のソーラーマネージメント（ソーラーコントロール）システムの特徴である。しかし、特殊な用途では、より長波長側の赤外域における高い反射性も必要であり、それは層系の放射挙動に反映される。
【０００４】
ガラス上に成膜される当該遮光層系の他の本質的な特徴は、例えば、建築および自動車産業用の安全ガラスを製造するための焼入れ時に、又はウインドシールドガラス用のガラスを成形する時に使用されるような熱処理が可能なことである。低コストで製造し、均質な層を達成するために熱処理前にコーティングを実施することが様々な用途で必要であるため、層系は、用途に応じて異なる温度および時間で様々な熱処理を行っても低下しないか、又は本質的に低下しない機械的、化学的、および光学的特性を有していなければならない。
【０００５】
特許文献１には、これらの要求を実質的に満たす層系が記載されている。それによれば、必要な赤外線反射性を有するニッケル又はその合金からなる金属層は化学量論組成の窒化ケイ素層（Ｓｉ３Ｎ４）で被覆され、それはまた層系に機械的および化学的耐久性を付与する。
【０００６】
前記ニッケル含有金属層は、熱処理による放射性の悪化がない。しかし、熱処理中、拡散プロセス、特に、窒化ケイ素層から金属層への窒素の拡散プロセスおよび逆方向でのニッケルの拡散プロセスが起こることが確認された。
【０００７】
このプロセスのため、熱処理されていない層系と比較して、熱処理の温度および持続時間に応じて層系のカラーシフトが起こり、これは特に建築に使用するのに望ましくない。ファサードの構成ではコスト上の理由から、事故防止のために実際に必要な場合だけ熱処理された安全ガラスが使用されるため、熱処理されていないものと熱処理されたものが常に一緒に使用されており、従って、生じ得る色の差が特に明らかになる。
【０００８】
このような色の差は、約１０μｍの波長のより長波長側の赤外域の赤外線反射層系でも望ましくないため、特許文献２に記載されているこのような層系では、反射層と、その上に配置されており、窒化ケイ素からなってもよい誘電体層との間にいわゆる移動防止層、好ましくは酸化ニッケルクロムを含有する移動防止層が挿入された。この移動防止層は、熱処理中および熱処理後に色の差を生じさせる拡散現象をなくす。しかし、実際には、それがある特定の熱処理プロセスにしか有効でないことが明らかになった。
【０００９】
一緒に使用される熱処理されたガラスと熱処理されていないガラスの色の差を回避する別の可能性が、特許文献３に記載されている。それによれば、赤外線反射金属層の下の別の窒化ケイ素層で、並びに、一方又は両方の窒化ケイ素層の厚さを変化させることによって、層系は、機械的および化学的特性の他に、特に光学的特性が的確に調整され、それによって、合目的的な僅かな色の差を正確に生じさせることができ、熱処理後に目に見える色の差がもはや存在せず、このコーティングされたガラスをファサード内に使用できる。しかし、そのためには、互いにおよび熱処理に対して正確に調整された２つの異なる層系を作り出さなければならない。この層系の調整は、使用される色のそれぞれに対して必要であり、そのため非常に費用がかかり、融通がきかず、各層系の必要な機械的および化学的耐久性を可能にする範囲内でしか行うことができない。
【００１０】
互いに同調された異なる層系をある用途に使用することは、時間および処理温度に関して、様々なプロセスで通常の範囲を使用することができると同時に両方のパラメータを柔軟に選択することができる熱処理を行った場合でも光学的特性が本質的に変化しない層系でしか避けられない。この目的のために、特許文献４には、既知のニッケル含有反射層の代わりに少なくとも部分的に窒素化された金属層、好ましくはニッケル又はクロム含有金属窒化物を使用する層系が記載されている。この場合、金属の窒素化の程度は、金属が成膜されるコーティング部分の作用ガス中の窒素の割合で調整される。
【００１１】
反射金属層の窒素化により、層系での前述の拡散プロセス、特に窒素の拡散プロセス、および従ってそのカラーシフトは、少なくとも、６２５℃で１０分の前述の熱処理では減少する。そのとき、比較として、同じであるが窒化物を含有しない金属層を含み、同じ熱処理を受けた層系が使用されている。
【００１２】
しかし、金属の窒素化は、機械的および化学的耐久性の低下の他に、反射性、特に赤外域における反射性の悪化を伴う。耐久性の低下は、確かに窒化ケイ素層の改良によって調整できるが、どの場合も、それはまた光学的特性の変化を伴うため、カラーシフトと耐久性との間の妥協点を見出さなければならない。
【００１３】
更に、このような反射層系を融通性のある熱処理プロセスに付し、そのとき、機械的、化学的および光学的特性に関する要求を満たすことが必要である。
【先行技術文献】
【特許文献】
【００１４】
【特許文献１】米国特許第６，１５９，６０７号明細書
【特許文献２】国際公開第０２／０９２５２７号パンフレット
【特許文献３】欧州特許第０  ６４６  ５５１号明細書
【特許文献４】米国特許第６，５２４，７１４号明細書
【発明の概要】
【発明が解決しようとする課題】
【００１５】
従って、本発明の課題は、様々な熱処理が可能であり、そのとき化学的および機械的耐久性を維持しつつ目に見えるカラーシフトがない、真空コーティングによってガラス上に形成できる遮光層系（Ｓｏｎｎｅｎｓｃｈｕｔｚｓｃｈｉｃｈｔｓｙｓｔｅｍ）とその製造方法を提供することである。
【課題を解決するための手段】
【００１６】
本発明の課題は、請求項１に記載の特徴を有する層系および請求項２３に記載の特徴を有する方法によって解決される。本発明の有利な実施形態は、従属項の対象である。
【００１７】
誘電基板Ｓ０をコーティングするための焼入れ可能で可視光線反射性と吸収性を有する層系は、基板Ｓ０上に次の順序で、少なくとも１つの透明な高屈折率誘電体層Ｓ２、１つの機能性金属反射および吸収層Ｓ４、および１つの透明な高屈折率誘電体層Ｓ６を含む。
【００１８】
本発明によるソーラーコントロール層系は、反射色および透過率の調整を可能にする。
【００１９】
そのとき、層Ｓ２とＳ６のうちの少なくとも１つの屈折率は、５５０ｎｍの波長の光では、２．０〜２．５であることができる。
【００２０】
本発明の一実施形態によれば、層Ｓ２は、金属、半導体、又は半導体合金の酸化物又は窒化物からなる。本発明の別の実施形態では、層Ｓ６はケイ素を含む。
【００２１】
有利には、本発明による層系は、層Ｓ２とＳ６のうちの少なくとも１つが異なる材料の少なくとも２つの部分層（Ｔｅｉｌｓｃｈｉｃｈｔｅｎ）からなるように実施することができる。
【００２２】
このとき、層Ｓ２とＳ６のうちの少なくとも１つは、金属、半導体、又は半導体合金の酸化物又は窒化物を含んでもよい。本発明の別の実施形態では、層６はケイ素を含む。
【００２３】
例えば、層Ｓ２とＳ６のうちの少なくとも１つは、ＳｎＯ２およびＳｉ３Ｎ４を含んでもよい。
【００２４】
本発明の別の実施形態によれば、層Ｓ４は、クロム又はクロム化合物、例えば、ＣｒＮｘからなる。
【００２５】
或いは、層Ｓ４は、チタン又はチタン化合物、例えば、ＴｉＮｘからなることができる。
【００２６】
代替法では、層Ｓ４は、ＮｉＣｒ又はＮｉＣｒ化合物からなることができる。
【００２７】
本発明の別の形態によれば、基板Ｓ０と層Ｓ２との間に透明な中〜低屈折率の誘電バリアおよび／又は接着層Ｓ１が配置されている。
【００２８】
有利には、層Ｓ１の屈折率は、５５０ｎｍの波長の光では、１．６０〜１．７５である。
【００２９】
本発明の更に別の形態によれば、層Ｓ６上に、透明な中〜低屈折率の誘電バリアおよび／又は接着層Ｓ７が配置されている。
【００３０】
有利には、層Ｓ７の屈折率は、５５０ｎｍの波長の光では、１．６０〜１．８５である。
【００３１】
本発明の一実施形態によれば、層Ｓ１とＳ７のうちの少なくとも１つは、金属、半導体、又は半導体合金の酸窒化物を含む。
【００３２】
有利には、層Ｓ２とＳ４との間に遮蔽層Ｓ３が挿入されていてもよい。
【００３３】
更に有利には、層Ｓ４とＳ６との間に遮蔽層Ｓ５が挿入されていてもよい。
【００３４】
そのとき、層Ｓ３とＳ５のうちの少なくとも１つはＳｉＯｘＮｙ、化学量論組成未満の（ｓｕｂｓｔｏｅｃｈｉｏｍｅｔｒｉｓｃｈｅｓ）ＮｉＣｒＯｘ又はＮｉＣｒＮｘを含んでもよい。
【００３５】
本発明の別の実施形態によれば、少なくとも１つの他の金属反射および吸収層が設けられている。
【００３６】
有利には、少なくとも１つの他の金属反射および吸収層は、クロム又はチタンを含む。
【００３７】
更に、少なくとも１つの他の金属反射および吸収層は、窒素を含んでもよい。
【００３８】
本発明の他の好ましい形態では、少なくとも１つの他の金属反射および吸収層は、濃度勾配のある窒素含有クロム化合物であり、窒素含有量は層の少なくとも１つの周縁領域で最大であり、内部に向かって減少する。
【００３９】
このようなものの本発明による製造方法は、少なくとも１つの層をスパッタリング、好ましくはＤＣ−又はＭＦ−マグネトロンスパッタリングによって形成することを特徴とする。
【００４０】
有利には、層Ｓ１とＳ７のうちの少なくとも１つは、ＣＶＤ−又はプラズマを用いたＣＶＤ−プロセスによって形成される。
【００４１】
好ましくは、層Ｓ１とＳ７のうちの少なくとも１つは、酸素および／又は窒素を含有する雰囲気中でのケイ素又はケイ素アルミニウム合金の反応性マグネトロンスパッタリングによって形成される。
【００４２】
特に好ましくは、層Ｓ１とＳ７のうちの少なくとも１つは、酸素および／又は窒素を含有するアルゴン雰囲気中でのケイ素又はケイ素アルミニウム合金の反応性マグネトロンスパッタリングによって形成される。
【００４３】
更に、本発明によれば、層Ｓ１とＳ７のうちの少なくとも１つは、酸素および／又は窒素および／又はアルゴンを含有する雰囲気中でのケイ素又はケイ素アルミニウム合金の反応性マグネトロンスパッタリングによって、異なる化学量論組成を有する勾配層として形成される。
【００４４】
可能な本発明による層系の例は、次の通りである：
Ｓ０／Ｓ１／Ｓｉ３Ｎ４／ＣｒＮｘ／Ｓｉ３Ｎ４／Ｓ７
Ｓ０／Ｓ１／ＳｎＯ２／Ｓｉ３Ｎ４／ＣｒＮｘ／Ｓｉ３Ｎ４／Ｓ７
Ｓ０／Ｓ１／ＳｎＯ２／ＮｉＣｒＮｘ／ＣｒＮｘ／Ｓｉ３Ｎ４／Ｓ７
Ｓ０／Ｓ１／ＳｎＯ２／ＳｉＯｘＮｙ／ＣｒＮｘ／Ｓｉ３Ｎ４／Ｓ７
【００４５】
吸収性と反射性を有する層Ｓ４の厚さを変えることによって、層系の透過率を調整することができる。所望の透過率を達成するための異なる厚さのＣｒＮｘ化合物の使用、および焼入れ性を達成するための特定の化学量論組成の使用によって、焼入れ後のカラーシフトを非常に小さく保つことができる。ＣｒＮｘは優れた吸収層である。典型的に使用されるＮｉＣｒ又はＮｉＣｒ化合物（ＮｉＣｒＯｘ）の代わりにＣｒＮｘを使用する場合の他の利点は、焼入れ後のヘーズの増加がほんの僅かであることであり、そうでない場合、とりわけニッケルが隣接する層の中に拡散することによってヘーズの増加が起こる。
【００４６】
更に、吸収層の下にあり（基板側にあり）、所望の反射色に応じた適切な厚さの高屈折率層は、Ｓｉ３Ｎ４からだけでなく、追加的に金属酸化物層からも構成されていてもよい。そのとき、酸化物層と吸収層との間に、薄い遮蔽層が必要である。このように追加の材料を使用できるため、所与のコーター構成およびターゲット装備でサイクル時間を明らかに減少させることができる。
【００４７】
任意の層Ｓ１は、Ｎａ＋がガラス基板から層系の中に拡散すること、および、層の特性に対するガラスの影響（腐食又は吸引手段の跡（Ｓａｕｇｅｒａｂｄｒｕｅｃｋｅ）など）を防止するバリア層である。更に、層Ｓ１を堆積することによって、ガラス基板から一緒にコーティング装置の中に持ち込まれた水が基板から取り除かれる。
【００４８】
同様に任意の層Ｓ７は、通常の被覆層Ｓ６に対してより低いそれの屈折率によって反射防止層となり、これは、高い屈折率が望まれる場合に、層系の透過率を更に明らかに高める。
【国際調査報告】
2010500271.tif 000002
2010500271.tif 000003
2010500271.tif 000004
2010500271.tif 000005
2010500271.tif 000006
2010500271.tif 000007